Brevet FR2568790A1 — publié le 19860214

l 2568790 PROCEDE D'OBTENTION D'UNE SUSPENSION AQUEUSE STABLE ET POMPABLE DE ZEOLITE ET SUSPENSION AINSI OBTENUE La présente invention a trait à un procédé d'obtention d'une suspension aqueuse stable et pompable de zéolite et en particulier de zéolites synthétiques. Elle concerne également la suspension ainsi obtenue. Il est connu de stabiliser des suspensions d'argile. Ainsi, selon le FR 1 334 965, on obtient une suspension d'argile en dispersant ladite argile dans de l'eau contenant un défloculant et un agent épaississant. Comme agent épaississant, il y est fait appel en particulier à des hydrates de carbone de poids moléculaire élevé. De la m9me manière, on a proposé de stabiliser des suspensions de silico-aluminates amorphes (US 3 291 626). Dans le FR 2 287 504, on a proposé de stabiliser des suspensions de silico-aluminates au moyen d'un agent dispersant. Depuis, on a proposé divers additifs, la difficulté résidant dans l'obtention d'une suspension stable qui ne sédimente pas ou peu et soit pompable en vue de son introduction dans une bouillie de lessive atomisable. Pour convenir à cette application, la bouillie de zéolite doit présenter un pH au plus égal à 11 (exprimé à 1 % en poids de zéolite anhydre) et avoir une concentration en zéolite anhydre de préférence comprise entre 40 et 50 %. On a trouvé, et c'est ce qui fait l'objet de la présente inven- tion, un procédé d'obtention d'une suspension de zéolite à la fois stable et pompable, répondant aux exigences requises dans l'applica- tion détergence, caractérisé par le fait que l'on apporte à la suspension de zéolite au moins un cation du groupe des alcalino- terreux. La quantité de cation à apporter dépend des autres conditions de la suspension telles que pH, concentration en zéolite et aussi nature du cation et de l'ani.on. De manière générale, pour une suspension renfermant entre 20 et % de zéolite de type A, la teneur en cation exprimée en poids par rapport à la suspension (ou bouillie) se situe entre 0,002 et 0,5 %. Dans ce qui suit on emploiera indifféremment les termes de bouillie et de suspension. Avantageusement, la concentration en cation est Inférieure à la concentration provoquant une augmentation de viscosité de la bouillie. Dans tous les cas, on observe un effet positif du cation sur la qualité de la bouillie. Cet effet permet d'éviter la formation d'un sédiment dur lors du stockage de la bouillie. Selon une forme de réalisation préférentielle de l'invention, on amène une suspension renfermant entre 35 et 55 % et de préférence et 50 % de zéolite à un pH compris entre 11 et 11,5 et de préférence 11 et 11,3, puis on ajoute de 0,002 à 0,5 % du cation par rapport au poids de la bouillie, de sorte à réduire le pH à une valeur au plus égale à 11, tout en évitant l'augmentation de viscosité de ladite bouillie. Selon l'invention le pH est apprécié pour une suspension à 1 Z en poids de zéolite anhydre, sauf indication contraire. Le cation peut être apporté sous forme d'un sel ou d'un hydro- xyde. Il peut, en particulier, être constitué par du magnésium. On a remarqué que, de façon inattendue, la présence de magnésium avait, de manière générale, un effet positif sur la suspension. On a observé qu'en particulier, on obtenait d'excellents résul- tats ajoutant à la bouillie du chlorure de magnésium, soit sous forme de solution concentrée, soit sous forme pulvérulente. Ce chlorure de magnésium peut être notamment le chlorure de magnésium hexahydraté. La zéolite selon l'invention est notamment constituée par une zéolite de type A, telle que 4A, ou X telle que 13 X, dans le but d'obtenir une suspension pour application en détergence. Mais on peut également appliquer l'invention à d'autres types de zéolites telles que Y. La zéolite selon l'invention est en particulier obtenu en mettant en oeuvre un procédé selon le FR 2 376 074 ou le FR 2 392 932. Mais, plus particulièrement, on fera appel à une zéolite de type A, notamment 4A, qui se caractérise par le fait qu'elle présente: - un diamètre moyen des particules primaires compris entre 0,1 et 10 pm et avantageusement entre 0,5 et 5 pm. 25687 0 - un pouvoir d'échange théorique de cations supérieur à 100 mg CaCO3 par gramme de produit anhydre et de préférence supérieur à mg; - une constante de vitesse k rapportée à la surface de zéolite s par litre de solution supérieure à 0,15, de préférence supérieure à 0,25 et avantageusement comprise entre 0,4 et 4 secondes 1 litre mètre -2 La constante ks est appréhendée comme suit: La vitesse d'échange initial V a pour expression: d(Ca2) _____ 2+ 2+ V =-.....=k (Ca) (Zéol.) = k (Ca2)S. S dt avec (Zéol.): concentration en zéolite exprimée en ppm de zéolite anhydre k: constante de vitesse du second ordre, exprimée en -! -1 s ppm. S: surface de zéolite mise en jeu par litre de solution, mesurée au microscope à balayage, 2 -1 exprimée en m 1. ks: constante de vitesse rapportée à la surface de zéolite, par litre de solution, exprimée en -1 -2 s lm. La demanderesse a mis en évidence le caractère inattendu de synergie du cation magnésium avec un certain nombre d'additifs. On peut ainsi jouer selon le but visé sur plusieurs facteurs à la fois. En particulier, l'addition d'un additif acide peut permettre d'abaisser le pH. On peut notamment réaliser des compositions de type ternaire: - composé de métal alcalino-terreux - additif organique - additif minéral On a ainsi trouvé que l'addition de certains dérivés minéraux tels que des phosphates et en particulier le dihydrogéno-phosphate de sodium (Na H2 PO4, 2H20), constituaient des additifs permettant à 4 2 2568790 la fois d'améliorer les propriétés rhéologiques de la suspension et de se situer à un niveau de pH optimal. On s'est aussi aperçu qu'un résultat semblable pouvait être obtenu avec des dérivés organiques tels que: - polyacrylates ou polyacrylamides copolymères d'anhydrides maléiques et d'éthers vinyliques carboxyméthylcelluloses - polyoxyéthylànes Comme dit précédemment l'invention concerne également une suspension (ou bouillie) de zéolite obtenue comme précédemment. De plus la demanderesse a remarqué selon la réalisation préférentielle de l'invention qu'une faible quantité de magnésium n'affecte pas la capacité d'échange de la zéolite vis à vis du calcium. Dans le cas du chlorure de magnésium, on peut situer à au plus I Z en poids par rapport à la bouillie de zéolite la concentration en chlorure de magnésium exprimée à MgC12, 6H20 à ne pas dépasser. De telles bouillies sont particulièrement appropriées à l'appli- cation en détergence. Mais la présente invention sera plus aisément comprise à l'aide des exemples suivants donnés à titre illustratif mais nullement limitatif. Dans ces exemples, la viscosité de la bouillie est appréciée selon la norme DIN 53788-45/8 à l'aide d'un rhéomètre CONTRAVES MI 30. La capacité d'échange du calcium a été déterminée en milieu NaCl 3 g/1 selon la méthode décrite dans le brevet FR 2 528 722. La vitesse d'échange initial du calcium a été mesurée au moyen d'une "cellule à circulation forcée" - A.M. GARY et J.P. SCHWING, BULL. SOC. CHIM. 9 (1972), 3654 - A.M. GARY, E. PIEMONT, M. ROYNETTE et J.P. SCHWING, Anal. Chem. 44, (1972), 198 - A.M. GARY, THESE 3ème CYCLE STRASBOLRG (1970) - pour des temps de demi-rtaction suffisamment élevés et par spectrophotométrie à flux stoppé pour des temps de demi-réaction plus faibles. Ces deux dispositifs permettent d'obtenir des temps de mélange suffisamment faibles pour ne pas perturber la mesure cinétique. On suit ainsi, après mélange 2 2568790 très rapide des réactifs, la variation de concentration en calcium avec le temps, au cours de la réaction d'échange, par spectrophoto- métrie en milieu hétérogène à l'aide d'un indicateur de calcium: la murexide (longueur d'onde 495 nm). EXEMIPLE 1 Les principales caractéristiques de la zéolite utilisée dans cet exemple sont les suivantes: - Zéolite 4A (> 90 %) - Particules primaires de diamètre 1 à 2 pm - Na20 libre 0,66 % - pH (1 %) 11,5 - Capacité d'échange 86 mg Ca/g de zéolite anhydre (milieu NaCl 3 g/l) i1 -2 - k = 0, 6 s 1 m2 s Le magnésium est apporté sous forme d'une solution concentrée de ch] orure de magnésium. Les concentrations en magnésium sont exprimées en pourcentage de Mg, C12, 6H20 par rapport à la bouillie (1 % de Mg C12, 6H20 corres- pond par exemple à une proportion pondérale de cation dans la bouillie de 0,12 %). Les caractéristiques des bouillies examinées dans cet exemples sont les suivantes: TABLEAU N I :: : :: :: :: BOUILLIE:1: 2: 3 4: 5: 6 7 :. : :: : :: :: : Concentration de la:44:: : 43 % 43 % 43 % 42,2% : bouillie (zéolite: : anhydre): ::: :: :: :: : :: :: :: : Additif: nature, 0: MgC2, 650 M C12, 62 MgCl2, 6H20 MgC12, 6H20: gC12, 60H2: gC2, 6H20 : concentration dans la: concentrationdansla 1 % 2% 2% 2% 2% 2% : bouillie: : :: : :: R:: -: R :. GANIREZ: Polyacryl-:NaH2 P04 2H20: NaH2 PO4 2H20 *:::: : S 95: amide::: ::::: l%: 0,45%: 1%: 1%: :::::(*): (**)::Acide poly- ::: : ::::acrylique 1%: :: : :: :: : (***): :: :: :: ::: :pH de la bouillie:13,4: 13,4: 13,4: 11,8: 13 : 11,6: 11,8: R: (****):::: :: :: (*) Le GANIREZ R S 95 est la forme hydrolysée d'un copolynire d'anhydride maléique et de vinyléther, utilisé sous sa forme acide. (**) Le polyacrylamide utilisé a une faible masse moléculaire (M j 5000). (***) L'acide poJvacrylique utilisé a une masse moléculaire moyenne de 10. 000. (***) Les valeurs de plt indiquées dans ce tableau sont celles mesurées sur La suspension non diluée uc oo 7 2 2568790 Les observations suivantes ont été effectuées: Suspension 1 La viscosité n de la bouillie est très élevée (n > 4.000 mPa.s pour une vitesse de cisaillement D = 10 s-1 et 2.000 mPa.s raisons de-viscosité. Suspension 2 L'ajout de MgC12, 6H20 fait chuter fortement la viscosité de la bouillie (1.300 mPa.s Au bout de deux jours de stockage, la fluidité de la bouillie est pratiquement la m9me, on observe un léger sédiment facile à remettre en suspension. Au bout de huit jours de stockage, la bouillie est devenue légèrement plus visqueuse et on observe un sédiment facile à remettre en suspension; il n'y a pas de prise en masse au bout d'un mois. Suspension 3 La bouillie est fluide (1.000 mPa.s présente le même aspect. Suspension 5 La bouillie a une bonne. fluidité (100 mPa.s suspension au bout d'un mois de stockage. 8 2 2568790 Suspension 6 La bouillie est très fluide (700 mPa.s présente le nmme aspect. Suspension 7 La bouillie est très fluide et on n'observe pas de sédiment au bout d'un mois de stockage. Cet exemple montre que pour une valeur élevée du pH, la bouillie est très visqueuse. Dans ces conditions, l'ajout de magnésium a un effet fluidifiant sur la suspension. L'ajout d'additifs améliore encore la fluidité et la tenue au stockage de la bouillie et permet également d'abaisser le pH à des valeurs compatibles avec l'application en détergence. Les pH des bouillies 4, 6 et 7 mesurés sur des bouillies non diluées sont compris entre 11,6 et 11,8, ce qui correspond à des pH (à 1 %) EXEMLE 2 La zéolite utilisée dans cet exemple présente les caractéristi- ques suivantes: - Zéolite EA (> 90 %) - Particules primaires de diamètre I à 2 pm - Na20O libre: 0,73 X - pH (1 %): 11,2 - Capacité d'échange: 89 mg Ca/g zéolite anhydre (milieu NaCI 3 g/l) -1 -2 - k = 0,5 s-.l.m s Sauf indication contraire, le chlorure de magnésium est apporté comme à l'exemple 1 sous forme de solution concentrée. Les caractéristiques des bouillies préparées sont les suivantes: co %O on r- cou o :: :: À: : - : L'0i: 8'01: 8'01: 6'01:: Z'I: (% I) Hd: :: ::: :: - :::::: : (agnIjp tou): : 9'TI: 9úYI: L'!: LT Z: z'ZI: 6'ZI:aFlTfnoq T ap id: :: :: :::: :: ::: :: :: ::: ::: :':o: O : : ::atr!noqsomp: î: % Z % I: % 5: % çZ0:O % I0: uo.zttautuoa: * uotierlualaDUOD la :OH9 'D0,: OZH9 'Z10:OH -9 'Zo oI:0fI 9 'ZI0o2:O1-Z9 'ZR Io:0jpPP: :: ::. ,:: :( o z _ h o. [ o): ::,:::(e:p:e tanlogz): % 8'Z: 8'Y :% 'eZ: % 8'Zc% 8'Z % St ap 9ut auDD *: uo!:t:inaDuor: :: ::: ::: :: :: :::: : CT: ZI: Il: 01: 6: 8: R I: I::::::::V'IV i[ oN n v S IWV.I' 256879 Les observations suivantes ont été effectuées: Suspension 8 La bouillie est très fluide mais présente, après quelques heures de stockage, un sédiment dur et très difficile à remettre en suspension. Suspensions 9 et 10 La fluidité de la bouillie reste excellente et on observe, après un mois de stockage, un sédiment facile à remettre en suspension, de telles bouillies peuvent être stockées plus d'un mois et sont facilement manipulables. Suspension 11 La bouillie est plus visqueuse, mais reste cependant manipulable. On observe au bout d'un mois de stockage un sédiment facile à remettre en suspension. Suspensions 12 et 13 Ces bouillies ont un aspect pâteux qui rend leur manipulation plus difficile. Cet exemple montre que si le pH de la bouillie n'est pas trop élevé, sa fluidité est excellente, mais on observe la formation d'un sédiment dur et difficile à remettre en suspension. L'addition d'une faible quantité de magnésium conserve la bonne fluidité de la bouillie et permet son stockage pendant plus d'un mois. Au-delà d'une concentration de 0,5 % de magnésium exprimée en MgCl2, 6H20, on observe une augmentation de la viscosité de la bouillie, ce qui pose des problèmes de manipulation. On a vérifié qu'en augmentant le pH de la suspension n 12 (au moyen de pastilles de soude pour maintenir constante la concen- tration en zéolite) jusqu'à une valeur de 13,1 mesurée sur la bouillie non diluée, on augmentait la fluidité de la bouillie: ceci confirme le fait qu'à pH élevé, le magnésium a un effet fluidifiant (voir suspension n 2). Par ailleurs, on a observe que la fluidité de cette bouillie était encore améliorée par l'ajout d'une faible quantité de MgC12, 6H20. On remarquera que dans des conditions o le pH initial de la bouillie n'est pas trop élevé (dans le cas présent pH à 1 % égal à 11,2), l'ajout de magnésium permet d'abaisser le pH à des valeurs compatibles avec l'application en détergence (pH à 1 % Il 2568790 Enfin, on a vérifié que l'addition de 0,1 % de Mg Cl2, 6H20 sous forme pulvérulente à une suspension contenant 45 % de zéolite anhydre conduisait au même résultat que celui de l'essai 9. EXEMPLE 3 Cet exemple a pour but d'examiner l'influence de l'ajout de magnésium à la bouillie sur les propriétés échangeuses de la zéolite. Les suspensions initiales de zéolite utilisées dans cet exemple sont les mêmes que celles utilisées aux exemples 1 et 2. Elles sont respectivement notées A et B. Les résultats obtenus ont été portés sur le tableau suivant: TABLEAU N III Capacité d'échange :: pH de la bouillie:: pH (non diluée): mg Ca/g zéolite anhydre :(non diluée):: : YgC12, 6H20: ': 2:: %: Bouillie A: Bouillie B: Bouillie A: Bouillie B: ::: : + : +: 0: 13,4: 12,9: 86 -7: 89- 7: ::: +: + * 0,1: 13,4: 12,8 61- 6: 94- 7: D + 0,25: 13,4: 12,7: 58 - 6: 95- 7: + + + : 1: 13,4: 12,6: 58 - 6: 89- 7: + + 2: 13,4: 12,6: 51 - 6: 86- 7: Ces résultats montrent que si le pH de la bouillie est élevé, l'ajout de magnésium réduit la capacité d'échange du calcium par la zéolite. Si le pH initial de la bouillie n'est pas trop élevé (dans le cas pH = 12,9, ce qui correspond à un pH à 1 % de 11,2), l'ajout de magnésium n'affecte pas la capacité d'échange de la zéolite. On a également vérifié que l'ajout à la bouillie de zéolite' d'une concentration en MgCl2, 6H20 inférieure à 1 % n'affectait pas la valeur de k s 12 2568790 R E V E N D I C A T I 0 N S 1) Procédé d'obtention d'une suspension de zéolite à la fois stable et pompable, caractérisé par le fait que l'on apporte à la suspension de zéolite au moins un cation du groupe des alcalino-terreux. 2) Procédé selon la revendication 1, caractérisé par le fait que pour une teneur de la suspension en zéolite A comprise entre et 60 %, la teneur en cations exprimée en poids par rapport à la suspension se situe entre 0,002 et 0,5 %. 3) Procédé selon l'une des revendications I et 2, caractérisé par le fait que l'on amène une suspension renfermant entre 35 et 55 % de zéolite à un pH compris entre 11 et 11,5, puis que l'on ajoute de 0,002 à 0,5 X du cation par rapport au poids de la suspension, de sorte à réduire le pH à une valeur au plus égale à 11, tout en évitant l'augmentation de viscosité de la suspension. 4) Procédé selon l'une des revendications 1 à 3, caractérisé par le fait que le cation est constitué par du magnésium. ) Procédé selon la revendication 4, caractérisé par le fait que le cation est apporté sous forme de chlorure. 6) Procédé selon l'une des revendications 1 à 5, caractérisé par le fait que l'on ajoute à la suspension de zéolite au moins un additif organique. 7) Procédé selon l'une des revendications 1 à 5, caractérisé par le fait que l'on ajoute à la suspension de zéolite au moins un additif minéral. 13 2568790 8) Procédé selon l'une des revendications 1 à 8, caractérisé par le fait que la zéolite est de type 4A et présente: - un diamètre moyen des particules primaires compris entre 0,1 et 10 pm - - un pouvoir d'échange théorique de cation supérieur à mg de CaCO3 par gramme de produit anhydre et de préférence supérieur.à 200 mg - une constante de vitesse k rapportée à la surface de s zéolite par litre de solution supérieure à 0,15 seconde- 1 litre mètre-2. 9) Suspension de zéolite stable, caractérisée par le fait qu'elle est obtenue en mettant en oeuvre le procédé selon l'une des revendications 1 à 8. ) Suspension selon la revendication 9, caractérisée par le fait qu'elle renferme au plus 1 % en poids de chlorure de magné- sium, exprimée en Mg C12, 6H20.